【事件の表示】
　特願２００８−５５１３３３「腐食保護コーティングおよび金属前処理用のペイントプライマとしての水分散性シラン」拒絶査定不服審判事件〔平成１９年　９月２０日国際公開、ＷＯ２００７／１０６２１４、平成２１年　６月２５日国内公表、特表２００９−５２３６０８〕について、次のとおり審決する。
【結　論】
　本件審判の請求は、成り立たない。
【理　由】
【１】手続の経緯
　本願は、平成１９（２００７）年１月１７日（パリ条約による優先権主張　外国庁受理　平成１８（２００６）年１月１８日、米国）を国際出願日とする出願であって、平成２４年３月２８日付けで拒絶査定がなされ、これに対し、同年８月２日に拒絶査定に対する審判請求がなされるとともに、同日付けで手続補正がなされたものである。
　その後、同年１１月２１日付けで審判請求人に前置報告書の内容を示し意見を求めるための審尋を行ったところ、平成２５年２月４日付けで回答書が提出されたものである。
　
【２】平成２４年８月２日付けの手続補正についての補正の却下の決定
［補正の却下の決定の結論］
　平成２４年８月２日付けの手続補正（以下、「本件補正」という。）を却下する。
　
［理由］
［１］補正後の本願発明
　本件補正により、特許請求の範囲の請求項３は、以下のように補正された。
「金属面に対する耐腐食性を改良する方法において、この方法が、
　前記金属面に組成物を塗布し、架橋するために前記金属面を乾燥させるステップであって、組成物が、１つまたは複数の化合物の溶媒中に分散剤を含み、前記化合物は、（１）複数のアミン基が、鎖中の少なくとも４つの中間原子によって窒素原子を互いに離す、アルキレンおよび
アルキレンエーテル基
　前記ポリアミンは２つよりも多いアミン基を有するポリアミンであることを特徴とする金属面に対する耐腐食性を改良する方法。」
　
　上記補正は、本件補正前の請求項１１（本件補正後の請求項３に相当）の「アリーレン基」を「アルキレンエーテル基」に変更するものであり、当該補正事項は、「請求項の削除」、「特許請求の範囲の限定的減縮」、「誤記の訂正」又は「明りようでない記載の釈明」のいずれかの目的に該当するものではなく、不適法な補正である。
　
　また、仮に、本件補正が、補正事項全体として「特許請求の範囲の限定的減縮」に該当するという解釈が成り立ち得るとしても、以下のとおり、いわゆる「独立特許要件」を満たさないものであって、不適法な補正である。
　そこで、本件補正後の前記請求項３に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かについて、検討したものを以下に述べる。
　
［２］引用刊行物
　
　刊行物：国際公開第２００６／００４８３９号（特表２００８−５０５０９８号公報参照）
　
　原査定の拒絶の理由に引用文献１として提示され、本願優先日前に頒布された上記刊行物には、図面とともに、以下のことが記載されている。
　
（ア）
「　　　　　　　　　
FIELD OF THE INVENTION
　This invention relates to novel multifunctional organosilane structures and their use corrosion-inhibiting metal finishing treatments. In particular, the invention relates to precursor silane structures as corrosion-protective finishes of aluminum alloys.
　　　　　　　　　
BACKGROUND OF THE INVENTION
　Conversion coatings for metals are electrolytic or chemical films that promote adhesion between metal (in particular, aluminum) and an organic adhesive resin. Anodizing is a conventional process for making these films by immersing the metal into chromic acids in order to produce a porous surface onto which a coating can penetrate. For many decades, chromate has been used in aluminum and aluminum alloy finishing. The toxicity of chromate is widely recognized and its environmental and hazardous properties have created vast research efforts to identify health/environment-benign alternatives to chromates with comparable corrosion protection performance.
　Organosilane based coatings have emerged as a commercial alternative to chromates. to superior paint adhesion. Initial efforts provided monofunctional silane coupling agents, i.e., silane with one hydrolysable alkoxysilyl group. Unfortunately, the properties of monofunctional silanes lacked commercial utility and further research has lead to bifunctional and multi-functional organosilanes.
　The key to a successful silane-based metal pretreatment process lies in identifying a multifunctional silane with an ideal combination of water solubility (a practical issue), hydrophobicity (for best corrosion protection), high crosslinking capabilities (barrier to diffusion of corrosive species), slow rate of condensation (long solution life), and reactivity (for paint adhesion). However, currently available organosilanes meet the needs of the industry. The identification of compositions that meet the unfelt needs of the industry is desirable.」（明細書１頁２〜末行）
（【技術分野】
　本発明は、多官能オルガノシランの新しい種類の構造及び腐食を防止する表面処理剤としての使用に関するものである。さらに詳しくは、本発明は、アルミニウム合金の腐食防止処理としての前駆体シラン構造に関する。
【背景技術】
　金属用の化成皮膜は、金属（特にアルミニウム）と有機接着樹脂との間の密着性を高める電解膜又は化成皮膜である。陽極酸化処理は、コーティングが浸透する多孔質表面を形成するために、金属をクロム酸に浸漬してこれらの膜を作製する従来の方法である。何十年もの間、アルミニウム及びアルミニウム合金の表面処理にはクロム酸塩が使われてきた。クロム酸塩の毒性は広く認識されており、その環境特性及び有害性のために、健康又は環境に優しく、同程度の腐食防止性を有する、クロム酸塩の代替品を求めて、多大な研究努力が費やされてきた。
　オルガノシラン系コーティングは、塗料付着性に優れるため、クロム酸塩の市販代替品として浮上した。初期の研究によって、単官能シランカップリング剤、すなわち、加水分解性アルコキシシリル基を一つ有するシランが提供された。残念ながら、単官能シランの特性には商業的な実用性が欠けていたため、更に研究が続けられ、２官能及び多官能オルガノシランが得られた。
　成功するシラン系金属の前処理工程の鍵は、水溶性（実用上の問題）、疎水性（最も高い腐食防止のため）、高い架橋性（腐食性を有する種の広がりを防ぐ）、遅い縮合速度（rate of condensation）（溶液の寿命が長い）、及び、反応性（塗料付着性）が理想的な組み合わせの多官能シランを特定することにある。しかし、現在市販されているオルガノシランは業界のニーズを満たしている。業界がまだ気付いていないニーズを満たすような組成物の特定が望ましい。（特表２００８−５０５０９８号公報段落【０００１】〜【０００４】）；以下同様）
　
（イ）
「The synthesis of multifunctional silanes useful for metal pretreatment starts from a core molecule with multiple reactive organic functional groups A, and a monofunctional silane arm with an alkoxysilyl group and an organic reactive B, with the requirement that A and B are capable of covalently linking to each other. For example, A is an amino group and the core is a multi-amine, and B is a epoxide group and the arm molecule is be an epoxytrialkoxylsilane (such as 3- glycidoxypropyltrimethoxy silane). The amino groups are highly reactive to the epoxy groups, forming convalent C-N bonds. Construction of the core-arm structure by varying the reaction ratio of A/B leads to multifunctional silanes of tunable structures and properties - hydrophobicity, degree of crosslinking, water stability, and optimized corrosion protection properties. The synthetic strategy instantly presented is flexible and is capable of extending to other functional group pairs such as anhydride- amine, isocyanate-amine, etc.」（明細書３頁下から３行〜４頁１０行）
（金属の前処理において有用な多官能シランの合成は、複数の反応性有機官能基Ａを有する「コア」分子、並びに、アルコキシシリル基及び有機反応性Ｂを有する単官能シラン「アーム」から始まり、ＡとＢは互いに共有結合できることが必要条件である。例えば、Ａはアミノ基で「コア」はマルチアミンであり、Ｂはエポキシド基で「アーム」分子はエポキシトリアルコキシルシラン（３−グリシドキシプロピルトリメトキシシランなど）である。アミノ基はエポキシ基に対して高い反応性を有し、Ｃ−Ｎの共有結合を形成する。Ａ／Ｂの反応比を変えて「コア−アーム」構造を形成することで、「調節可能」な構造、及び、疎水性、一定の架橋性、水溶性及び最適な腐食防止性などの特性を有する多官能シランを得ることができる。ここに示す合成方法は、柔軟であり、無水アミン、イソシアネートアミン等その他の官能基の組み合わせにも範囲を広げることができる。（【００１６】））
　
（ウ）
「Experimental Conditions
Chemicals and Materials
3-glycidoxypropyltrimethoxy silane (GPS) and C, C, C-trimethylhexanediamine (TMH) were purchased from Gelest and Aldrich respectively and used as received. Isopropylalcohol, tert-butylalcohol, ethylalcohol and methanol was purchased from VWR with certified water content less than 0.1%. Aluminum panels (unpolished) were purchased from ACT laboratory with a dimension 4 x 6 . Nalco alkaline cleaner Globrite 45 IL, a non-etching silicate containing cleaner was used to clean the panels. Sherwin-Williams Permaclad white polyester paint (applied through a draw- down bar at 20 micron thick) was selected to study paint adhesion of the silane- pretreated panels.
Synthesis of TMH-GPS adducts The following example represents the general condition for synthesis of polyamine- GPS adducts. A round bottom flask was charged, in the sequential order, with 110 grams of alcohol, 15.8 grams of TMH (0.1 mole), and 94.4 grams of GPS (0.4 mole). The mixture was stirred and at 70℃ in an oil bath for 3 hours or, alternatively, sitting at room temperature for three days, hi either condition, the reaction reaches a yield of above 90%. The resultant adduct is named TG14, with the two letters denoting the reactants and 14 meaning the reactant molar ratio of 1 to 4 (polyamine to epoxysilane).」（明細書４頁下から９行〜５頁１１行）
（実験条件
　化学薬品及び材料
　３−グリシドキシプロピルトリメトキシシラン（ＧＰＳ）及びＣ，Ｃ，Ｃ−トリメチルヘキサンジアミン（ＴＭＨ）を、それぞれゲレスト（Gelest）社及びアルドリッチ（Aldrich）社から購入し、そのまま使用した。イソプロピルアルコール、ｔ−ブチルアルコール、エチルアルコール及びメタノールは、水分含量が０．１％未満と証明されたものをＶＷＲ社から購入した。アルミニウムパネル（研磨されていないもの）は、寸法が４インチ×６インチのものをＡＣＴラボラトリー社から購入した。非エッチング性ケイ酸塩含有洗浄剤であるナルコ社製のアルカリクリーナー、グロブライト  ４５ＩＬ（商品名、Globrite 45IL）を使用して該パネルを洗浄した。シャーウィン−ウィリアムズ（Sherwin-Williams）社の白色ポリエステル塗料パーマクラッド（商品名、Permaclad）（ドローダウンバーを用いて２０ミクロン厚に塗布）を選び、シランで前処理されたパネルの塗料付着性を調査した。
ＴＭＨ−ＧＰＳ付加物の合成
　ポリアミン−ＧＰＳ付加物を合成する一般的な条件を次に示す。丸底フラスコに１１０グラムのアルコール、１５．８グラムのＴＭＨ（０．１モル）、そして９４．４グラムのＧＰＳ（０．４モル）をこの順序で入れる。この混合液を７０℃のオイルバスで３時間攪拌する、又は、室温で３日間放置する。いずれの条件においても、反応の収率は９０％以上に達する。得られた付加物を、使用した反応物質を意味する２文字とこれら反応物質のモル比１：４（ポリアミン対エポキシシラン）を意味する「１４」から「ＴＧ１４」とする。（段落【００１８】〜【００１９】））
　
（エ）
「Painted vs. Unpainted Tests
There are two categories of tests involved in evaluation of corrosion protection of a conversion coating that must be differentiated here. The first one is the unpainted corrosion test that examines the corrosion protection of a conversion coating without a paint topcoat. The second type of test is for painted metal parts with an underlying conversion coating. This type of test examines the paint adhesion properties of the conversion coating. Strictly speaking, these are two distinctly different requirements. The former place demands on barrier protection properties of the conversion coating, while the latter emphasizes surface chemistry compatibility. For example, a Teflon film may very well be an excellent conversion coating/pretreatment layer for unpainted corrosion protection, but it cannot provide paint adhesion due to its low surface energy. Although in actuality most metal parts will be painted (such as automobile body panels or appliance panels), there are occasions where the metal parts need to be unpainted, which is the case for many aluminum alloys (such as aluminum wheels) due to the attractive metallic luster of aluminum. Military specification MIL-C-5541E - a mandatory specification for conversion coatings to be applied on military equipments- requires that both unpainted and painted corrosion tests be passed. The target of developing silane-based conversion coating is to meet both requirements so as to justify its chrome replacement potential.
Applicants provide a synthetic approach to multifunctional silanes for corrosion protection of Al alloys as a replacement for carcinogenic chromate-based conventional Al pretreatment. The multi-functional organosilane genus is presented and exemplified by specific structures. Multi-amine - epoxy silane adducts-TG14 and TG13 are synthesized and characterized and their utility as corrosion resistant coatings on aluminum are demonstrated.
　　　　　　　　　　　　　　EXAMPLES　
Example 1a
Synthesis of TG13
　A 3:1 molar ratio of 3-glycidoxypropyltrimethoxysilane(GPS) and C,C,C- trimethyl-l,6-hexanediamine(TMH) is added to an equal weight of ethyl alcohol. The mixture is allowed to react at 70℃ for 3 hours. The reaction products are subsequently neutralized with a 20% excess (based on stoichiometry) of acetic acid. 
Example 1b
Testing of TG13
　The neutralized silane concentrate of Example 1a is diluted with water to 5% silane (by weight) and applied to aluminum panels by dip-coating.
　The panels dip coated with this Coating Mixture are first baked in an oven at 120℃ for about 0.5 hours and then further coated with about 20 microns of white polyester based paint, obtained from Sherwin Williams Coatings Company. The white painted panels are then subjected to an ASTM B117 condition Neutral Salt Spray Corrosion test. After 3000 hours of salt spray, no paint loss or blistering is found along the scribe lines.
　The conclusion reaches is that the Coating Mixture comprising TG 13 bonds the paint to aluminum very well even when the aluminum is exposed to humid and corrosive conditions.」（明細書１０頁下から６行〜１２頁１１行）
（塗装済みvs未塗装試験
　化成皮膜の腐食防止評価に関して二つの試験があり、それらの違いについてここに述べる。第一の試験は、塗料の上塗りのない化成皮膜の耐食を測定する未塗装耐食試験である。第二の試験は、化成皮膜の上に塗装した金属部品の試験である。この種のテストは化成皮膜の塗料付着性を観察するためのものである。厳密には、明確に異なる２つの必要条件がある。前者は化成皮膜のバリア保護性を求める点であり、後者は界面適合性を強調する点である。例えば、テフロン（商品名）の膜は、未塗装の金属の腐食の防止には大変優れた化成皮膜／前処理層であるかもしれないが、界面エネルギーが低いため、付着性を付与することができない。実際には、ほとんどの金属部品（例えば自動車の車体パネル又は電気製品のパネル）が塗装されるが、美しい金属光沢を有するため多くのアルミニウム合金（例えばアルミニウムホイール）は、金属部品を塗装する必要がない場合がある。軍装備品に塗布する化成コーティングの指定規格である軍用規格ＭＩＬ−Ｃ−５５４１Ｅにおいては、未塗装及び塗装腐食試験の両方に合格する必要がある。シラン系化成コーティングを開発する目的は、この２つの必須条件を満たすことで、クロムの代替品としての可能性を証明することである。
　出願人は、発癌性のあるクロムを使用した従来のアルミニウムの前処理に替わり、アルミニウム合金の腐食防止を目的とした多官能シランの合成方法を提供する。多官能オルガノシランの属を具体的な構造で示している及び例示している。エポキシシラン付加物であるマルチアミンのＴＧ１４及びＴＧ１３を合成し、その特徴を明らかにすると共に、アルミニウムの腐食防止被膜としてのこれらの有用性を示す。
【実施例】
実施例１ａ
ＴＧ１３の合成
　モル比が３：１の３−グリシドキシプロピルトリメトキシシラン（ＧＰＳ）とＣ，Ｃ，Ｃ−トリメチル−１，６−ヘキサンジアミン（ＴＭＨ）を同じ重量のエチルアルコールに添加する。この混合物を７０℃で３時間反応させる。続いて反応生成物を２０％過剰な（化学量論に基づいて）酢酸で中和する。
実施例　１ｂ
ＴＧ１３の試験
　実施例１ａの中和したシラン濃縮物を、５％（重量）シランになるまで水で希釈し、浸漬塗装の方法によってアルミニウムパネルに塗布する。
　このコーティング混合物で浸漬塗装したパネルをまず１２０℃のオーブンで約０．５時間熱し、次にシャーウィン  ウィリアムズ  コーティング  カンパニー（Sherwin Williams Coating Company）より調達した約２０ミクロンの白色ポリエステル系塗料を塗布する。白く塗ったパネルにＡＳＴＭ  Ｂ１１７の条件にて中性塩水噴霧腐食試験を行う。３，０００時間の塩水噴霧後、刻み付けた線に沿って塗料の剥離や気泡は見られなかった。
　ＴＧ１３を含むコーティング混合物は、アルミニウムを高湿度および腐食状態に置いた場合でも、塗料をアルミニウムによく付着させるという結論に達する。（【００３６】〜【００４１】））
　
（オ）
「
Examples of making multifunctional silanes from di(hexamethylene)triamine
　A mixture of 3-glycidoxypropyltrimethoxysilane(GPS) and di(hexamethylene)triamine at 5:1 molar ratio was added to equal weight of methyl alcohol under stir. The mixture was allowed to react at 60℃ for 5 hours.」（明細書１５頁下から４〜末行）
（ジ（ヘキサメチレン）トリアミンから多官能シランを生成する例
　モル比が５：１の３−グリシドキシプロピルトリメトキシシラン（ＧＰＳ）とジ（ヘキサメチレン）トリアミンの混合物を同じ重量のメチルアルコールに攪拌しながら添加した。この混合物を６０℃で５時間反応させた。（段落【００５５】））
　
（カ）
「Example 4
　Examples of applying epoxysilane-multi-amine adducts as pretreatment to aluminum alloys to promote paint adhesion.
　C,C,C-trimethylhexanediamine - glycidoxypropyltrimethoxysilane 1-3 adduct (TG 13) was neutralized with stoichiometric amount of acetic acid and made into 1.0% water solution. Aluminum panels were degreased with Nalco Globrite 45IL alkaline cleaner and brought to contact with the pretreatment solution. The aluminum panels were subsequently dried and painted with 10 micron waterborne polyurethane paint (Sherwin-Williams). Painted panels were fully cured at 350 F for 0.5 hour, and scribed in the center to expose bare metal before being put into a salt spray chamber (conforming to ASTM B117). Creepage of the corrosion along the scribe lines were measured after 14 days of salt spray. Results are shown in the following Table」（明細書１６頁下から６行〜１７頁６行）
（実施例４
　塗料付着性を促進するため、前処理としてアルミニウム合金にエポキシシラン−マルチ−アミン付加物を塗布する例
　Ｃ，Ｃ，Ｃ−トリメチルヘキサンジアミン−グリシドキシプロピルトリメトキシシラン  １−３付加物（ＴＧ１３）を化学量論量の酢酸で中和し、１．０％の水溶液を作成した。ナルコ社製のグロブライト４５ＩＬ（Globrite 45IL）アルカリクリーナーを用いてアルミニウムパネルから油脂を除去し、前処理用溶液に接触させた。続いて該アルミニウムパネルを乾燥し、水性ポリウレタン塗料（シャーウィン−ウィリアムズ（Sherwin-Williams）社製）を１０ミクロン塗布した。塗装したパネルを３５０Ｆで０．５時間かけて十分に硬化し、塩水噴霧室に入れる前に、中心に線を刻み付けて素地の金属を露出させた（ＡＳＴＭ　Ｂ１１７で定められている通り）。１４日間の塩水噴霧後、刻み付けた線に沿って緩やかに広がっている腐食を測定した。結果を次の表に示す。（段落【００６０】））
　
　上記記載事項（オ）に記載された実施例及び上記記載事項（ア）〜（エ）及び（カ）並びに当業者の技術常識によれば、上記刊行物には、以下の発明が記載されていると認められる。
　
「金属面に対する耐腐食性を改良する方法において、この方法が、
　前記金属面に組成物を塗布し、前記金属面を乾燥させるステップであって、組成物が、１つまたは複数の化合物を水中に分散するものであり、前記化合物は、（１）ジ（ヘキサメチレン）トリアミンと、（２）３−グリシドキシプロピルトリメトキシシラン（ＧＰＳ）と、の反応生成物を含み反応生成物分子を得るステップを具え、
　前記ジ（ヘキサメチレン）トリアミンは３つのアミン基を有するポリアミンである金属面に対する耐腐食性を改良する方法。」（以下、「刊行物記載の発明」という。）
　
［３］対比
　本願補正発明と刊行物記載の発明とを対比すると、その機能及び作用からみて、刊行物記載の発明の「水」、「ジ（ヘキサメチレン）トリアミン」、「３−グリシドキシプロピルトリメトキシシラン（ＧＰＳ）」、「ジ（ヘキサメチレン）トリアミンは３つのアミン基を有するポリアミン」は、それぞれ、本願補正発明の「溶媒」、「複数のアミン基が、鎖中の少なくとも４つの中間原子によって窒素原子を互いに離す、アルキレンおよびアルキレンエーテル基からなる群から選択される少なくとも１つのラジカルに結合するポリアミン」、「アミン基と共有結合する複数のケイ素結合加水分解性基およびケイ素結合有機基を保持するシラン基」、「ポリアミンは２つよりも多いアミン基を有するポリアミン」に相当する。
　また、本願補正発明における、「１つまたは複数の化合物の溶媒中に分散剤を含み」とは、原文（国際公開）を参照すると、「A method of improving paint adhesion to a metal surface comprising the steps of: applying to said metal surface a paint primer, and drying the surface for crosslinking, wherein said primer comprises, before drying, 
a dispersion in one or more solvents of one or more compounds
　
　そうすると、両者は、
「金属面に対する耐腐食性を改良する方法において、この方法が、
　前記金属面に組成物を塗布し、前記金属面を乾燥させるステップであって、組成物が、１つまたは複数の化合物の溶媒中に分散剤を含み、前記化合物は、（１）複数のアミン基が、鎖中の少なくとも４つの中間原子によって窒素原子を互いに離す、アルキレンおよびアルキレンエーテル基からなる群から選択される少なくとも１つのラジカルに結合するポリアミンと、（２）前記アミン基と共有結合する複数のケイ素結合加水分解性基およびケイ素結合有機基を保持するシラン基と、の反応生成物を含み、反応生成物分子を得るステップを具え、
　前記ポリアミンは２つよりも多いアミン基を有するポリアミンであることを特徴とする金属面に対する耐腐食性を改良する方法。」
の点で一致し、次の点で相違している。
　
〈相違点１〉
　金属面を乾燥させるステップについて、本願補正発明が、「架橋するために」しているのに対し、刊行物記載の発明では、その点が不明である点。
　
〈相違点２〉
　反応生成物について、本願補正発明が、「分子あたり平均して少なくとも３の前記加水分解性シラン基を含む反応生成物分子を得る」のに対し、刊行物記載の発明では、その点が不明である点。
　
［４］判断
〈相違点１について〉
　上記記載事項（ア）には、「成功するシラン系金属の前処理工程の鍵は、水溶性（実用上の問題）、疎水性（最も高い腐食防止のため）、高い架橋性（腐食性を有する種の広がりを防ぐ）、遅い縮合速度（rate of condensation）（溶液の寿命が長い）、及び、反応性（塗料付着性）が理想的な組み合わせの多官能シランを特定することにある。」との記載があり、シラン系金属の前処理工程において、「架橋する」ことが前提となっていることが明らかであり、一般に、「架橋」とは「ポリマー同士を連結し、物理的、化学的性質を変化させる」ものであって、堅固な膜を得るために「架橋物」を用いることは従来周知の技術事項に過ぎない。
　してみると、刊行物記載の発明において、「架橋するために」金属面を乾燥させることは、従来周知の技術事項に基づいて容易に想到し得るものであり、上記相違点１に係る技術事項に格別の顕著性はないものとみられる。
　
〈相違点２について〉
　「分子あたりの加水分解性シラン基」について、本件明細書には次の記載がある。
「いくつかの実施例において、ポリアミンは、１００〜１０，０００の範囲の分子量を有する。良い結果となるのは、１モル濃度部分のジアミンを、少なくとも２．５モル濃度部分のシランと反応させ、ケイ素およびアミン基の両方を含む分子、および、平均して、分子あたり少なくとも２．５の加水分解性シラン基、通常、平均して、分子あたり最大６つのシラン基を有する組成物を得る。
　上述のように、シラン基との反応のために、分子あたり２よりも多いアミン基を有するポリアミンを用いて、分子あたり少なくとも２．５の加水分解性シラン基、および、好ましくは、分子あたり３，４またはそれ以上のシラン基を得る。強力な耐腐食性を得るためには、生成物分子の加水分解性シラン基の合計が最大約７といった実質的に合計３．５、であることが通常好ましい。ペイントプライマとして使用するには、加水分解性シラン基の数は、合計約２．５から３．５または４であることが、好ましい。」（【００１７】〜【００１８】）
　上記記載を参照すると、加水分解性シラン基の数は、耐腐食性を得るために調整されるものであることが理解される。
　また、上記記載事項（イ）には次の記載がある。
「例えば、Ａはアミノ基で「コア」はマルチアミンであり、Ｂはエポキシド基で「アーム」分子はエポキシトリアルコキシルシラン（３−グリシドキシプロピルトリメトキシシランなど）である。アミノ基はエポキシ基に対して高い反応性を有し、Ｃ−Ｎの共有結合を形成する。Ａ／Ｂの反応比を変えて「コア−アーム」構造を形成することで、「調節可能」な構造、及び、疎水性、一定の架橋性、水溶性及び最適な腐食防止性などの特性を有する多官能シランを得ることができる。」
　この記載によれば、刊行物では、最適な腐食防止性などの特性を得るために、アミノ基（マルチアミン）／エポキシ基（エポキシトリアルコキシルシラン（３−グリシドキシプロピルトリメトキシシランなど））の反応比を変えて「調節可能」な構造を有する「多官能シラン」が開示されており、どの程度の反応比とするかは、得られる特性を鑑み適宜選択される事項であるものと理解される。
　してみると、刊行物記載の発明において、反応生成物について、「分子あたり平均して少なくとも３の前記加水分解性シラン基を含む反応生成物分子を得る」ことは、耐腐食性を得るために適宜選択される事項に過ぎず、当業者ならば最適な特性を得るために容易に想到し得るものであり、格別の顕著性はないものとみられる。
　
　そして、本願補正発明の効果も、刊行物記載の発明及び周知技術から当業者が予測し得る範囲のものであって格別なものということができない。
　
　したがって、本願補正発明は、刊行物記載の発明及び周知技術に基づいて当業者が容易に発明をすることができたものであるから、特許法第２９条第２項の規定により特許出願の際独立して特許を受けることができないものである。
　
［５］むすび
　以上のとおり、本件補正は、平成１８年法律第５５号改正附則第３条第１項によりなお従前の例によるとされる同法による改正前の特許法第１７条の２第４項又は同条第５項において準用する同法第１２６条第５項の規定に適合しないので、同法第１５９条第１項において読み替えて準用する同法第５３条第１項の規定により却下すべきものである。
　よって、上記［補正の却下の決定の結論］のとおり、決定する。
　
【３】本願発明について
　平成２４年８月２日付けの手続補正は上記のとおり却下されたので、本願の請求項１１に係る発明（以下、「本願発明」という。）は、平成２４年３月９日付けの手続補正書によって補正された特許請求の範囲の請求項１１に記載された事項により特定される、以下のとおりのものである。
　
（本願発明）
「金属面に対する耐腐食性を改良する方法において、この方法が、
　前記金属面に組成物を塗布し、架橋するために前記金属面を乾燥させるステップであって、組成物が、１つまたは複数の化合物の溶媒中に分散剤を含み、前記化合物は、（１）複数のアミン基が、鎖中の少なくとも４つの中間原子によって窒素原子を互いに離す、アルキレンおよびアリーレン基からなる群から選択される少なくとも１つのラジカルに結合するポリアミンと、（２）前記アミン基と共有結合する複数のケイ素結合加水分解性基およびケイ素結合有機基を保持するシラン基と、の反応生成物を含み、分子あたり平均して少なくとも３の前記加水分解性シラン基を含む反応生成物分子を得るステップを具え、
　前記ポリアミンは２つよりも多いアミン基を有するポリアミンであることを特徴とする金属面に対する耐腐食性を改良する方法。」
　
［１］引用刊行物
　原査定の拒絶の理由に引用された上記刊行物の記載事項は、前記【２】［２］に記載したとおりである。
　
［２］対比・判断
　本願発明は、前記【２】で検討した本願補正発明について、「アルキレンエーテル基」を「アリーレン基」に変更するものである。
　そうすると、本願発明の発明特定事項を含み、さらに刊行物との対比において影響のない選択肢の範囲を変更したものに相当する本願補正発明が、前記【２】［４］に記載したとおり、刊行物記載の発明及び周知技術に基いて当業者が容易に発明をすることができたものであるから、本願発明も、同様の理由により、刊行物記載の発明及び周知技術に基いて当業者が容易に発明をすることができたものである。
　
［３］むすび
　以上のとおり、本願発明は、刊行物記載の発明及び周知技術に基いて当業者が容易に発明をすることができたものであり、特許法第２９条第２項の規定により特許を受けることができないから、本願の他の請求項に係る発明を検討するまでもなく、本願は拒絶をすべきものである。
　よって、結論のとおり審決する。